"Aプロピレンベースポリマーと、BAおよびBの合計重量に基づいて、少なくとも50重量パーセントの、0.91g/cc以下の密度を有するエチレン/α-オレフィンコポリマーと、Ci結晶性プロピレンベースポリマー、iiエチレン/α-オレフィンポリマー、ならびにiii結晶性プロピレンベースブロックおよびエチレン/α-オレフィンブロックを含むブロックコポリマーを含むブロック複合材料とを含むポリマー組成物。前記プロピレンベースポリマーAが、プロピレンホモポリマーおよびプロピレン/エチレンコポリマーからなる群から選択される、請求項1に記載のポリマー組成物。前記エチレン/α-オレフィンコポリマーBが、均一に分岐したエチレン/α-オレフィンコポリマーを含む、請求項1から2のいずれかに記載のポリマー組成物。前記エチレン/α-オレフィンコポリマーBが、実質的に直鎖状のエチレンポリマーを含む、請求項1から3のいずれかに記載のポリマー組成物。前記エチレン/α-オレフィンポリマーが、0.5g/10分から25g/10分のメルトインデックスを有する、請求項1から4のいずれかに記載のポリマー組成物。前記ブロックコポリマーCiiiが、以下の式1EP-iPP1式中、EPは、重合されたエチレンおよびプロピレンのモノマー単位のセグメントを表し、iPPは、アイソタクチックプロピレンホモポリマーのセグメントを表すを有するジブロックを含む、請求項1から5のいずれかに記載のポリマー組成物。ブロック複合材料Cが、ブロック複合材料Cの全重量に基づいて、15重量超のCiiiを含む、請求項1から6のいずれかに記載のポリマー組成物。ブロック複合材料Cが、0.88g/ccから0.90g/ccの密度および1g/10分から50g/10分のメルトインデックスを有する、請求項1から7のいずれかに記載のポリマー組成物。オレフィンベースポリマーを含む、請求項1から8のいずれかに記載のポリマー組成物。請求項1から9のいずれかに記載のポリマー組成物から形成された少なくとも1層を含むフィルム。請求項1から9のいずれかに記載のポリマー組成物を含む第一層、およびオレフィンベースポリマーを含む第二層を含むフィルム。前記第二層が、オレフィンベースポリマーおよび場合によって官能基化オレフィンベースポリマーを含む、請求項11に記載のフィルム。請求項1から9のいずれかに記載のポリマー組成物を含む第一層、オレフィンベースポリマーを含む第二層、および場合により第三層を含む、レトルトパウチ。前記第一層が、シーラント層であり、前記第二層が、70重量から99重量のオレフィンベースポリマーおよび30重量から1重量の官能基化オレフィンベースポリマーを含む、請求項13に記載のレトルトパウチ。前記第三層が、ナイロン、ポリエチレンテレフタレートPET、ポリプロピレン、およびそれらの組合せからなる群から選択される物質を含む、請求項13から14のいずれかに記載のレトルトパウチ。したがって、当技術分野では、FFS用途のための改善されたフィルムを開発するという継続した必要性が認められる。特に、包装操作、例えば、FFS操作のための生産効率を向上させるために、低いヒートシール開始温度および広範な温度範囲にわたる強いホットタック強度を有するフィルムに対する必要性が存在する。前述のフィルム特性に加えて、高温シール強度を有するフィルムに対するさらなる必要性が存在する。本開示は、ポリマー組成物およびそれらから製造されたフィルムを提供する。フィルムまたはフィルム層に形成される場合、本ポリマー組成物は、i低いヒートシール開始温度、ii広範な温度枠にわたる強いホットタック強度、およびiii高いホットタック強度を示す。さらに、本ポリマー組成物から構成されるフィルムは、レトルト包装におけるフィルムとしての使用に適切な高温シール強度を有する。本開示は、ポリマー組成物を提供する。ある実施形態において、ポリマー組成物が提供され、ならびにこれは、Aプロピレンベースポリマーと、Bエチレン/α-オレフィンポリマーと、Ci結晶性プロピレンベースポリマー、iiエチレン/α-オレフィンポリマー、ならびにiii結晶性プロピレンベースブロックおよびエチレン/α-オレフィンブロックを含むブロックコポリマーを含むブロック複合材料とを含む。ある実施形態において、ポリマー組成物は、AおよびBの合計重量に基づいて、少なくとも50重量パーセントのエチレン/α-オレフィンコポリマーを含む。本開示は、フィルムを提供する。ある実施形態において、フィルムが提供され、ならびにこれは、Aプロピレンベースポリマーと、Bエチレン/α-オレフィンポリマーと、Ci結晶性プロピレンベースポリマー、iiエチレン/α-オレフィンポリマー、ならびにiii結晶性プロピレンベースブロックおよびエチレン/α-オレフィンブロックを含むブロックコポリマーを含むブロック複合材料とを含むポリマー組成物から形成された少なくとも1つの層を含む。ある実施形態において、フィルムは、第二層を含む。第二層は、オレフィンベースポリマーから構成される。本開示は、物品を提供する。ある実施形態において、レトルトパウチが提供され、ならびにこれは、第一層、第二層、および場合による第三層を含む。第一層は、Aプロピレンベースポリマーと、Bエチレン/α-オレフィンポリマーと、Ci結晶性プロピレンベースポリマー、iiエチレン/α-オレフィンポリマー、ならびにiii結晶性プロピレンベースブロックおよびエチレン/α-オレフィンブロックを含むブロックコポリマーを含むブロック複合材料とを含むポリマー組成物から構成される。ある実施形態において、第二層は、オレフィンベースポリマーから構成され得る。本開示の利点は、低いヒートシール開始温度、および/または広範な温度枠にわたる強いホットタック強度、および/または高いホットタック強度などの、フィルムまたはフィルム層に形成される場合に改善されたヒートシール特性を示す改善されたポリマー組成物である。本開示の利点は、ヒートシール用途のための改善されたフィルムである。本開示は、ポリマー組成物を提供する。ある実施形態において、ポリマー組成物が提供され、ならびにこれは、Aプロピレンベースポリマーと、Bエチレン/α-オレフィンコポリマーと、Ci結晶性プロピレンベースポリマー、iiエチレン/α-オレフィンポリマー、ならびにiii結晶性プロピレンベースブロックおよびエチレン/α-オレフィンブロックを含むブロックコポリマーを含むブロック複合材料とを含む。ポリマー組成物は、Dオレフィンベースポリマーおよび/またはE添加剤を場合によって含んでもよい。ある実施形態において、ポリマー組成物は、成分Aおよび成分Bの合計重量に基づいて、少なくとも50重量の成分Bを含有する。別の実施形態において、ポリマー組成物は、1重量から50重量の成分A、少なくとも50重量、または少なくとも50重量から95重量の成分B、および1重量から30重量の成分Cを含有する。重量パーセントは、組成物の全重量に基づく。それぞれの成分A~成分Eの量は、100重量のポリマー組成物を生成するように調整され得ることが理解される。Aプロピレンベースポリマーポリマー組成物は、プロピレンベースポリマー、成分Aを含有する。プロピレンベースポリマーは、プロピレンホモポリマーであっても、プロピレン/α-オレフィンインターポリマーであってもよい。ある実施形態において、プロピレンベースポリマーは、プロピレンホモポリマーである。プロピレンホモポリマーは、0.88g/ccから0.92g/ccの密度、および/または1.0g/10分から3.0g/10分のメルトフローレート、および/または130°C超から170°Cの融点Tmを有する。好適なプロピレンホモポリマーの非限定的な例は、TheDowChemicalCompany、Midland、Michiganから入手できるH110-02Nである。ある実施形態において、プロピレンベースポリマーは、プロピレン/α-オレフィンインターポリマーである。本開示の目的において、エチレンは、α-オレフィンとみなされる。好適なコモノマーの非限定的な例には、エチレン、C4~20α-オレフィン1-ブテン、1-ペンテン、1-ヘキセン、4-メチル-1-ペンテン、1-ヘプテン、1-オクテン、1-デセン、1-ドデセン、1-テトラデセン、1-ヘキサデセン、および1-オクタデセンなど、C4~20ジオレフィン1,3-ブタジエン、1,3-ペンタジエン、ノルボルナジエン、5-エチリデン-2-ノルボルネンENBおよびジシクロペンタジエンなど、C8~40ビニル芳香族化合物スチレン、o-、m-、およびp-メチルスチレン、ジビニルベンゼン、ビニルビフェニル、ビニルナフタレンを含む、ならびにハロゲン置換C8~40ビニル芳香族化合物クロロスチレンおよびフルオロスチレンなどが含まれる。α-オレフィンは、シクロヘキサンまたはシクロペンタンなどの環状構造を有することもでき、3-シクロヘキシル-1-プロペンアリルシクロヘキサンおよびビニルシクロヘキサンなどのα-オレフィンをもたらす。ある実施形態において、プロピレン/α-オレフィンインターポリマーは、ランダムプロピレン/エチレンコポリマーである。ランダムプロピレン/エチレンコポリマーは、エチレン由来の1重量から10重量の単位を含むプロピレン/エチレンコポリマーの全重量に基づいて。プロピレン/エチレンコポリマーは、0.88g/ccから0.92g/ccの密度、および/または1.0g/10分から10g/分のメルトフローレートMFR、および/または130°C超から170°Cの溶融温度Tmを有する。好適なランダムプロピレン/エチレンコポリマーの非限定的な例は、TheDowChemicalCompany、Midland、Michiganから入手できるDS6D81である。ある実施形態において、プロピレンベースポリマーは、4.0を超える分子量分布MWDを有する。さらなる実施形態において、プロピレンベースポリマーは、4.0を超えるMWDを有するプロピレン/エチレンコポリマーである。プロピレンベースポリマーは、本明細書で開示される2つ以上の実施形態から構成され得る。Bエチレン/α-オレフィンコポリマー本ポリマー組成物は、エチレン/α-オレフィンコポリマー、成分Bを含有する。コモノマーは、α-オレフィン、例えば、C3~20の直鎖、分岐または環状のα-オレフィンであり得る。好適なC3~20α-オレフィンの非限定的な例には、プロペン、1-ブテン、4-メチル-1-ペンテン、1-ヘキセン、1-オクテン、1-デセン、1-ドデセン、1-テトラデセン、1-ヘキサデセン、および1-オクタデセンが含まれる。α-オレフィンはまた、シクロヘキサンまたはシクロペンタンなどの環状構造を含有し、3-シクロヘキシル-1-プロペンアリルシクロヘキサンおよびビニルシクロヘキサンなどのα-オレフィンをもたらすこともできる。用語の古典的な意味でのα-オレフィンではないが、本開示において、ある種の環状オレフィン、例えば、ノルボルネンおよび関連オレフィン、特に5-エチリデン-2-ノルボルネンは、α-オレフィンであり、上記されたα-オレフィンの一部またはすべての代わりに用いることができる。同様に、スチレンおよびその関連オレフィン例えば、α-メチルスチレンなどは、本開示においてα-オレフィンである。例証的なエチレンポリマーには、エチレン/プロピレン、エチレン/ブテン、エチレン/1-ヘキセン、エチレン/1-オクテン、エチレン/スチレンなどが含まれる。例証的なターポリマーには、エチレン/プロピレン/1-オクテン、エチレン/プロピレン/ブテン、エチレン/ブテン/1-オクテン、エチレン/プロピレン/ジエンモノマーEPDMおよびエチレン/ブテン/スチレンが含まれる。コポリマーは、ランダムまたはブロック状であることができる。ある実施形態において、エチレン/α-オレフィンコポリマーは、均一に分岐したエチレン/α-オレフィンインターポリマーExxonMobilCorporaton、Irving、Texasから入手できるEXXACTおよびMitsuiからのTAFMER、または実質的に直鎖状のエチレン/α-オレフィンインターポリマーTheDowChemicalCompany、Midland、Michiganから入手できるAFFINITYおよびENGAGEである。ある実施形態において、エチレン/α-オレフィンポリマーは、0.5g/10分、または1.0g/10分から、25g/10分、または15g/10分のメルトインデックスを有する。ある実施形態において、エチレン/α-オレフィンポリマーは、実質的に直鎖状のエチレン/α-オレフィンポリマーである。実質的に直鎖状のエチレン/α-オレフィンインターポリマーSLEPは、均一に分岐したポリマーであり、米国特許第5,272,236号、同第5,278,272号、同第6,054,544号、同第6,335,410号および同第6,723,810号に記載されており、それぞれは、参照により本明細書に組み込まれる。実質的に直鎖状のエチレン/α-オレフィンインターポリマーは、長鎖の分岐を有する。長鎖分岐は、ポリマー骨格と同じコモノマー分布を有し、ポリマー骨格の長さとほぼ同じ長さを有し得る。実質的に直鎖状のは、典型的には、平均で、1000個の炭素当たり0.01個の長鎖分岐から1000個の炭素当たり3個の長鎖分岐で置換されているポリマーに関する。長鎖分岐の長さは、ポリマー骨格中への1個のコモノマーの取り込みから形成された、短鎖分岐の炭素長よりも長い。一部のポリマーは、1000個の合計炭素当たり0.01個の長鎖分岐から1000個の合計炭素当たり3個の長鎖分岐、より好ましくは1000個の合計炭素当たり0.05個の長鎖分岐から1000個の合計炭素当たり2個の長鎖分岐、特に1000個の合計炭素当たり0.3個の長鎖分岐から1000個の合計炭素当たり1個の長鎖分岐で置換されていてもよい。実質的に直鎖状のエチレン/α-オレフィンインターポリマーは、均一に分岐したエチレンポリマーの独特のクラスを形成する。それらは、上で検討されたとおりに、従来の、均一に分岐した直鎖状のエチレン/α-オレフィンインターポリマーの周知のクラスと実質的に異なり、さらに、それらは、従来の不均一なチーグラー-ナッタ触媒重合の直鎖状エチレンポリマー例えば、米国特許第4,076,698号においてAndersonらによって開示された技術を用いて製造された、例えば、超低密度ポリエチレンULDPE、直鎖状低密度ポリエチレンLLDPEまたは高密度ポリエチレンHDPEと同じクラスでなく、または、それらは、高圧フリーラジカル開始の高度に分岐したポリエチレン、例えば、低密度ポリエチレンLDPE、エチレン-アクリル酸EAAコポリマーおよびエチレン酢酸ビニルEVAコポリマーなどと同じクラスでもない。本発明において有用な均一に分岐した、実質的に直鎖状のエチレン/α-オレフィンインターポリマーは、比較的に狭い分子量分布を有するにもかかわらず、優れた加工性を有する。驚くべきことに、実質的に直鎖状のエチレンインターポリマーの、ASTMD1238に従うメルトフロー比I10/I2は、広範に変化させることができ、分子量分布Mw/MnまたはMWDと本質的に無関係であることができる。この驚くべき挙動は、例えば、U.S.3,645,992においてElstonによって記載されたものなどの従来の均一に分岐した直鎖状エチレンインターポリマー、および例えば、U.S.4,076,698においてAndersonらによって記載されたものなどの不均一に分岐した、従来のチーグラー-ナッタ重合された直鎖状ポリエチレンインターポリマーと対照的である。実質的に直鎖状のエチレンインターポリマーと違って、直鎖状のエチレンインターポリマー均一にまたは不均一に分岐したかどうかにかかわらずは、分子量分布が増加するにつれて、I10/I2値も増加するような、レオロジー特性を有する。長鎖分岐は、13C核磁気共鳴NMR分光法を用いて決定することができ、その開示が参照により本明細書に組み込まれる、RandallRevMacromolChemPhys、C29、1989年、285~297頁の方法を用いて定量化することができる。他の二方法は、低角レーザ光散乱検出器と連結されたゲル透過クロマトグラフィーGPCLALLS、および示差粘度計検出器と連結されたゲル透過クロマトグラフィーGPC-DVである。長鎖分岐の検出のためのこれらの技術の使用、および基礎理論は、文献中で十分に文書化されている。例えば、ZimmBHおよびStockmayerWH、JChemPhys、17、1301頁およびRudinA、ModernMethodsofPolymerCharacterization、JohnWileySons、NewYork103~112頁を参照されたい。ある実施形態において、SLEPは、0.91g/cc以下、または0.885g/ccから0.89g/cc、もしくは0.905g/ccまでの密度を有する。SLEPは、0.5g/10分から2g/10分のメルトインデックス、および/または95°Cから105°Cの溶融温度を有する。好適なSLEPの非限定的な例は、DowChemicalCompany、Midland、Michiganから入手できるAFFINITYPL1880である。本明細書で使用される場合、合計重量は、成分Aの重量に加えて成分Bの重量を合わせたものである。合計重量は、成分Bに対して成分Aを評価し、および逆も同様である測定基準である。言い換えれば、合計重量は成分Cを除外する。ある実施形態において、合計重量には、50重量超の、または50重量超から95重量の成分Bエチレン/α-オレフィンコポリマーが含まれる。エチレンベースポリマーは、本明細書で開示される2つ以上の実施形態を含み得る。Cブロック複合材料本ポリマー組成物は、ブロック複合材料を含有する。ブロック複合材料は、i結晶性プロピレンベースポリマーと、iiエチレン/α-オレフィンベースポリマーと、iii結晶性プロピレンベースブロックおよびエチレン/α-オレフィンブロックを含むブロックコポリマーとを含む。ブロックコポリマーまたはセグメント化コポリマーという用語は、好ましくは直鎖状様式で連結された、2つ以上の化学的に区別できる領域またはセグメントブロックと呼ばれるを含むポリマー、すなわち、ペンダントまたはグラフト様式ではなく、重合されたエチレン性官能基に関して末端同士で連結されている化学的に差別化される単位を含むポリマーを指す。ある実施形態において、ブロックは、そこに組み込まれたコモノマーの量または種類、密度、結晶化度の量、このような組成物のポリマーに起因する結晶子サイズ、立体規則性アイソタクチックもしくはシンジオタクチックの種類もしくは度合い、レジオ規則性もしくはレジオ不規則性、分岐の量長鎖分岐または超分岐を含む、均一性、または任意の他の化学的もしくは物理的特性で異なる。本開示のブロックコポリマーは、好ましい実施形態において、触媒単数または複数と組み合せたシャトリング剤shuttlingagent単数または複数の効果のために、両ポリマーの多分散性PDIまたはMw/Mn、ブロック長分布、および/またはブロック数分布の独特の分布によって特徴付けられる。ブロック複合材料は、ソフトコポリマー、ハードポリマー、およびソフトセグメントとハードセグメントとを有するブロックコポリマーを含む新規なポリマーであり、ここで、ブロックコポリマーのハードセグメントは、ブロック複合材料中のハードポリマーと同じ組成であり、ブロックコポリマーのソフトセグメントは、ブロック複合材料のソフトコポリマーと同じ組成である。ブロックコポリマーは、直鎖状または分岐であり得る。より具体的には、連続法で製造される場合、ブロック複合材料は、望ましくは1.7から15、または1.8から3.5、または1.8から2.2、または1.8から2.1のPDIを有する。回分法または半回分法で製造される場合、ブロック複合材料は、1.0から2.9、または1.3から2.5、または1.4から2.0、または1.4から1.8のPDIを有する。ハードセグメントは、そのモノマーが95重量パーセントを超える、好ましくは98重量パーセントを超える量で存在する、重合単位の高度に結晶性のブロックを指す。言い換えれば、ハードセグメント中のコモノマー含有量は、5重量パーセント未満、好ましくは2重量パーセント未満である。一部の実施形態において、ハードセグメントは、プロピレン単位のすべてまたは実質的にすべてを含む。他方で、ソフトセグメントは、そのコモノマー含有量が10モルを超える、重合単位の非晶質の、実質的に非晶質のまたはゴム状弾性のブロックを指す。iブロック複合材料インデックス本実施例表3、表4は、ポリマーが単にiPPホモポリマーとEPコポリマーとのブレンドである場合に別に存在しないかなりの量のエチレンを、不溶性画分が含むことを示す。この特別のエチレンを説明するために、質量バランス計算を行って、キシレン不溶性および可溶性の画分の量ならびにそれぞれの画分に存在するエチレン重量からブロック複合材料インデックスを推定することができる。式1に従う各画分からのエチレン重量の合計は、全体のエチレン重量ポリマー中のをもたらす。この質量バランス式は、二成分ブレンドにおいて、または三成分、もしくはn-成分のブレンドに拡張されて、それぞれの成分の量を定量化するために用いることもできる。WtC2全体=w不溶性wtC2不溶性w可溶性wtC2可溶性式1式2から式4までを適用して、不溶性画分中に存在するソフトブロック特別のエチレンの供給源を提供するの量が計算される。式2の左辺に不溶性画分のC2重量を代入することによって、式3および式4を用いて、iPPハードの重量およびEPソフトの重量を計算することができる。EPソフトにおけるエチレンの重量は、キシレン可溶性画分中のエチレン重量と等しいように設定されることに留意すべきである。iPPブロック中のエチレン重量は、ゼロに設定されるか、またはもし別にそのDSC融点もしくは他の組成物測定から知られる場合、その値をその個所に入れることができる。WtC2全体またキシレン不溶性=wiPPハードwtC2iPPwEPソフトwtC2EPソフト式2wEPソフト=1-wiPPハード式4不溶性画分中にさらなるエチレンが存在することを考慮の後、EPコポリマーを不溶性画分中に存在させる唯一の方法として、EPポリマー鎖をiPPポリマーブロックに結合させなければならないそうでなければ、それは、キシレン可溶性画分中に抽出されてしまうであろう。したがって、iPPブロックが結晶化する場合、それは、EPブロックが可溶化することを妨げる。ブロック複合材料インデックスを推定するために、それぞれのブロックの相対量が考慮されなければならない。これを概算するために、EPソフトとiPPハードとの間の比が用いられる。EPソフトポリマーとiPPハードポリマーとの比は、ポリマー中で測定された全エチレンの質量バランスから、式2を用いて計算することができる。代替として、それは、重合中のモノマーおよびコモノマーの消費の質量バランスから推定することもできる。実験すべてについて、ジブロックコポリマー中に存在するiPPとEPとの推定比に関しては表3を参照されたい。iPPハードの重量分率およびEPソフトの重量分率は、式2を用いて計算され、iPPハードは、エチレンを含まないと仮定する。EPソフトのエチレン重量は、キシレン可溶性画分中に存在するエチレンの量である。例えば、iPPCi、EPCiiおよびiPP-EPジブロックCiiiから構成される本発明のブロック複合材料Cが、全体で47重量のC2を含有し、67重量のC2を有するEPソフトポリマーおよびゼロのエチレンを含有するiPPホモポリマーを生成する条件下で作製される場合、EPソフトおよびiPPハードの量は、それぞれ70重量および30重量である式3および式4を用いて計算して。EPのパーセントが70重量であり、iPPが30重量である場合、EP:iPPのブロックの相対比は、2.33:1と表すことができる。したがって、当業者が、ポリマーのキシレン抽出を行い、40重量の不溶性および60重量の可溶性を回収する場合、これは、予想外の結果であり、これは、本発明のブロックコポリマーの画分が存在したという結論に至る。不溶性画分のエチレン含有量が、その後に25重量のC2であると測定される場合、式2から式4までを解いて、このさらなるエチレンを計上し、37.3重量のEPソフトポリマーおよび62.7重量のiPPハードポリマーをもたらし得る。不溶性画分は、37.3重量のEPコポリマーを含有するので、それは、EP:iPPブロック比2.33:1に基づいて、さらなる16重量のiPPポリマーに結合させなければならない。これは、不溶性画分中のジブロックの推定量を53.3重量であるようにする。ポリマー全体未分画のについて、組成物は、21.3重量のiPP-EPジブロック、18.7重量のiPPポリマー、および60重量のEPポリマーと記述される。これらのポリマーの組成物は新規であるので、ブロック複合材料インデックスまたはBCIという用語は、100で除したジブロックの重量パーセントすなわち、重量分率に等しいと本明細書で定義される。ブロック複合材料インデックスの値は、0から1の範囲であることができ、ここで、1は、100の本発明のジブロックに等しく、ゼロは、伝統的なブレンドまたはランダムコポリマーなどの材料についてのものである。上記の例について、ブロック複合材料のブロック複合材料インデックスは、0.213である。不溶性画分について、BCIは0.533であり、可溶性画分について、BCIは、ゼロの値に割り付けられる。全ポリマー組成、およびハードブロックとソフトブロックとからなる組成を推定するために用いられる分析測定における誤差から構成される推定に依存して、5から10の誤差がブロック複合材料インデックスの算出値に起こり得る。このような推定は、DSC融点、NMR分析、または加工条件から測定して、iPPハードブロック中のC2重量;ソフトブロックのキシレン可溶物の組成から推定して、またはNMRによって、またはDSC融点によってもし検出されれば、ソフトブロック中のC2平均重量を含む。しかし、全体として、ブロック複合材料インデックス計算は、不溶性画分中に存在するさらなるエチレンの予想されない量を合理的に説明し、EPコポリマーを不溶性画分中に存在させる唯一の方法として、EPポリマー鎖は、iPPポリマーブロックに結合させなければならないそうでなければ、それは、キシレン可溶性画分中に抽出されてしまうであろう。本開示のブロック複合ポリマーは、付加重合性のモノマーまたはモノマーの混合物を付加重合条件下で、少なくとも1種の付加重合触媒、共触媒および連鎖シャトリング剤を含む組成物と接触させる工程を含む方法によって調製され、前記方法は、定常状態重合条件下で稼動する2つ以上の反応器、またはプラグフロー重合条件下で稼動する反応器の2つ以上のゾーンにおける差別化されたプロセス条件下で成長する少なくとも一部のポリマー鎖の形成を特徴とする。ある実施形態において、ブロック複合材料は、ブロック長の最も確率の高い分布を有するブロックポリマーの画分を含む。本開示による好ましいポリマーは、2つまたは3つのブロックまたはセグメントを有するブロックコポリマーである。3つ以上のセグメントそれは、区別できるブロックによって分離されたブロックであるを有するポリマーにおいて、それぞれのブロックは、同じかまたは化学的に異なっていてもよく、および概して特性の分布を特徴としていてもよい。ポリマーを製造する方法において、連鎖シャトリングは、ポリマー鎖の寿命を長くする方法として用いられ、その結果、ポリマー鎖のかなりの画分が、一連の複数の反応器のうちの少なくとも最初の反応器で、または実質的にプラグフロー条件下で稼動する複数ゾーンの反応器中の少なくとも最初の反応器ゾーンで、連鎖シャトリング剤によって末端化されたポリマーの形態で存在し、このポリマー鎖は、次の反応器または重合ゾーンにおいて異なる重合条件を受ける。それぞれの反応器またはゾーンにおける異なる重合条件は、異なるモノマー、コモノマー、またはモノマー/コモノマー単数または複数比、異なる重合温度、様々なモノマーの圧力または分圧、異なる触媒、異なるモノマー勾配、または区別できるポリマーセグメントの形成をもたらす任意の他の違いの使用を含む。したがって、少なくとも一部のポリマーは、2つ、3つ、またはそれを超える、好ましくは2つまたは3つの、分子内に配置された区別化されたポリマーセグメントを含む。得られたポリマーの以下の数学的処理は、当てはまると考えられる理論的に導き出されたパラメータに基づき、成長ポリマーが晒される異なる重合条件を有する、直列に接続された、2つ以上の定常状態の連続反応器またはゾーンにおいて、それぞれの反応器またはゾーンで形成されるポリマーのブロック長が、以下の方式ここで、piは、触媒iからのブロック配列に関して反応器中のポリマー成長の確率であるで導き出される、最も確率が高い分布に一致することを実証する。この理論的処理は、当技術分野で公知の標準的な仮定および方法に基づき、鎖長またはブロック長に影響されない質量作用反応速度式の使用、およびポリマー鎖成長が、平均反応器滞留時間に比べて非常に短い時間で終了するという仮定を含めて、分子アーキテクチャに対する重合動態の影響を予測する際に用いられる。このような方法は、以前にWHRay、JMacromolSci、RevMacromolChem、C8、1ならびにAEHamielecおよびJFMacGregor、PolymerReactionEngineering、KHReichertおよびWGeisler編、Hanser、Munich、1983年に開示されている。さらに、所与の反応器中の連鎖シャトリング反応のそれぞれの発生頻度は、単一ポリマーブロックの形成をもたらすが、一方連鎖シャトリング剤で末端化されたポリマーの異なる反応器またはゾーンへの移動、および異なる重合条件への曝露は、異なるブロックの形成をもたらすことが仮定される。触媒iに関して、反応器中で生成される長さnの配列の画分は、Xi[n]ここで、nは、ブロック中のモノマー単位の合計数を表す1から無限大までの整数であるによって示される。Xi[n]=1-pipin-1ブロック長の最も確率が高い分布数平均ブロック長2種以上の触媒が、反応器またはゾーン中に存在する場合、それぞれの触媒は、成長の確率piを有し、したがって、その反応器またはゾーン中で製造されるポリマーの独特の平均ブロック長および分布を有する。最も好ましい実施形態において、成長の確率は、それぞれの触媒i=1、2、について、[式中、Rp[i]=触媒iによるモノマー消費の局所的速度、モル/L/時間、Rt[i]=触媒iについての連鎖移動および停止の合計速度、モル/L/時間、およびRs[i]=休止ポリマーとの連鎖シャトリングの局所的速度、モル/L/時間]と定義される。所与の反応器について、ポリマー成長速度、Rp[i]は、以下のとおりに、見かけの速度定数に、合計モノマー濃度[M]を乗じ、且つ触媒iの局所的濃度[Ci]を乗じたものを用いて定義される:連鎖移動、停止、およびシャトリング速度は、水素H2への連鎖移動、ベータヒドリド脱離、および連鎖シャトリング剤CSAへの連鎖移動の関数として決定される。量[H2]および[CSA]は、モル濃度であり、それぞれの下付きのk値は、反応器またはゾーンについての速度定数である:Rt[i]=kH2i[H2][Ci]kβi[Ci]kai[CSA][Ci]休止ポリマー鎖は、ポリマー部分がCSAに移動し、反応するCSA部分のすべてが、それぞれに対して休止ポリマー鎖と対になると仮定される場合に生成される。休止ポリマーと触媒iとの連鎖シャトリング速度は、以下のとおりに示され、ここで、[CSAf]は、CSAの供給濃度であり、量[CSAf]-[CSA]は、休止ポリマー鎖の濃度を表す:Rs[i]=kai[Ci][CSAf]-[CSA]上述の理論的処理の結果として、得られたブロックコポリマーのそれぞれのブロックについての全体のブロック長分布は、触媒iについての局所的ポリマー生成速度によって重み付けされた、Xi[n]によって前に示されたブロック長分布の合計であることが理解され得る。これは、少なくとも2つの異なるポリマー形成条件下で製造されたポリマーが、少なくとも2つの区別できるブロックまたはセグメントを有し、それぞれが最も確率が高いブロック長分布を有することを意味する。ブロック複合材料Cを生成させる好適な触媒および触媒前駆体には、参照により本明細書に組み込まれる、WO2005/090426に開示されたような金属錯体、特に、20頁30行から始まって53頁20行までに開示されたものが含まれる。好適な触媒は、US2006/0199930、US2007/0167578、US2008/0311812、US7,355,089B2、またはWO2009/012215にも開示されており、これらは、触媒に関して参照により本明細書に組み込まれる。好適な共触媒は、参照により本明細書に組み込まれる、WO2005/090426に開示されたもの、特に、54頁1行から60頁12行に開示されたものである。好適な連鎖シャトリング剤は、参照により本明細書に組み込まれる、WO2005/090426に開示されたもの、特に、19頁21行から20頁12行までに開示されたものである。特に好ましい連鎖シャトリング剤は、ジアルキル亜鉛化合物である。ブロック複合材料のブロックポリマーは、重合された形態でプロピレンおよびエチレンおよび/または1種以上のC4~20α-オレフィンコモノマー、ならびに/あるいは1種以上のさらなる共重合性コモノマーを含むか、またはそれらは、4-メチル-1-ペンテンおよびエチレンおよび/または1種以上のC4~20α-オレフィンコモノマーを含むか、またはそれらは、1-ブテンおよびエチレン、プロピレンおよび/または1種以上のC5~C20α-オレフィンコモノマーならびに/あるいは1種以上のさらなる共重合性コモノマーを含む。さらなる好適なコモノマーは、ジオレフィン、環状オレフィン、および環状ジオレフィン、ハロゲン化ビニル化合物、ならびにビニリデン芳香族化合物から選択される。得られたブロック複合ポリマー中のコモノマー含有量は、任意の適切な技術を用いて測定されてもよく、核磁気共鳴NMR分光法に基づく技術が好ましい。ポリマーブロックの一部またはすべてが、プロピレン、1-ブテンまたは4-メチル-1-ペンテンおよびコモノマーのコポリマー、特にプロピレン、1-ブテンまたは4-メチル-1-ペンテンとエチレンとのランダムコポリマーなどの非晶質または比較的に非晶質のポリマーを含み、もしあれば、任意の残存するポリマーブロックハードセグメントは、重合された形態でプロピレン、1-ブテンまたは4-メチル-1-ペンテンを主として含むことが非常に望ましい。好ましくは、このようなセグメントは、高度に結晶性または立体特異性のポリプロピレン、ポリブテンまたはポリ-4-メチル-1-ペンテン、特にアイソタクチックホモポリマーである。さらに好ましくは、本開示のブロックコポリマーは、10から90パーセントの結晶性または比較的にハードなセグメントおよび90から10パーセントの非晶質または比較的に非晶質のセグメントソフトセグメント、好ましくは20から80パーセントの結晶性または比較的にハードなセグメントおよび80から20パーセントの非晶質または比較的に非晶質のセグメントソフトセグメント、最も好ましくは30から70パーセントの結晶性または比較的にハードなセグメントおよび70から30パーセントの非晶質または比較的に非晶質のセグメントソフトセグメントを含む。ソフトセグメント内で、コモノマーのモルパーセントは、10から90モルパーセント、好ましくは20から80モルパーセント、最も好ましくは33から75モルパーセントの範囲であり得る。コモノマーがエチレンである場合、それは、好ましくは10モルから90モル、より好ましくは20モルから80モル、最も好ましくは33モルから75モルの量で存在する。好ましくは、コポリマーは、90モルから100モルのプロピレンであるハードセグメントを含む。ハードセグメントは、90モルを超える、好ましくは93モルを超える、より好ましくは95モルを超えるプロピレン、最も好ましくは98モルを超えるプロピレンであり得る。このようなハードセグメントは、80°C以上、好ましくは100°C以上、より好ましくは115°C以上、最も好ましくは120°C以上である対応する融点を有する。好ましくは、本開示のブロックコポリマーは、10から90パーセントの結晶性または比較的にハードなセグメントおよび90から10パーセントの非晶質または比較的に非晶質のセグメントソフトセグメントを含む。ソフトセグメント内で、コモノマーのモルパーセントは、5から90モルパーセント、好ましくは10から60モルパーセントの範囲であり得る。コモノマーがエチレンである場合、それは、好ましくは10重量から75重量、より好ましくは30重量から70重量の量で存在する。好ましくは、コポリマーは、80重量から100重量のプロピレンであるハードセグメントを含む。ハードセグメントは、90重量を超える、好ましくは95重量を超える、より好ましくは98重量を超えるプロピレンであり得る。本開示のブロック複合ポリマーは、従来のランダムコポリマー、ポリマーの物理的ブレンド、および逐次モノマー付加によって調製されるブロックコポリマーと区別され得る。ブロック複合材料は、コモノマーの匹敵する量に対するより高い溶融温度、以下に記載されるとおりのブロックインデックスおよびブロック複合材料インデックスなどの特徴によってランダムコポリマーから;ブロックインデックス、ブロック複合材料インデックス、より良好な引張強度、改善された破壊応力、より微細な形態、改善された光学、およびより低い温度でのより大きな衝撃強さなどの特徴によって物理的ブレンドから;分子量分布、レオロジー、剪断減粘性shearthinning、レオロジー比によって、およびブロック多分散性が存在することにおいて、逐次モノマー付加により調製されるブロックコポリマーから区別され得る。一部の実施形態において、本開示のブロック複合材料は、以下に定義されるような、0を超えるが約0.4未満、または約0.1から約0.3であるブロック複合材料インデックスBCIを有する。他の実施形態において、BCIは、約0.4を超え、最大約1.0である。さらに、BCIは、約0.4から約0.7、約0.5から約0.7、または約0.6から約0.9の範囲であり得る。一部の実施形態において、BCIは、約0.3から約0.9、約0.3から約0.8、または約0.3から約0.7、約0.3から約0.6、約0.3から約0.5、または約0.3から約0.4の範囲である。他の実施形態において、BCIは、約0.4から約1.0、約0.5から約1.0、または約0.6から1.0、約0.7から約1.0、約0.8から約1.0、または約0.9から約1.0の範囲である。本開示による他の望ましい組成物は、プロピレン、1-ブテンまたは4-メチル-1-ペンテンと、エチレンおよび場合によって1種以上のα-オレフィンまたはジエンモノマーとのエラストマー性ブロックコポリマーである。本開示のこの実施形態における使用のための好ましいα-オレフィンは、式CH2=CHR式中、Rは、1から12個の炭素原子の直鎖または分岐のアルキル基であるで表される。好適なα-オレフィンの例には、限定されるものではないが、イソブチレン、1-ブテン、1-ペンテン、1-ヘキセン、4-メチル-1-ペンテンプロピレンと共重合される場合、および1-オクテンが含まれる。このようなポリマー、特にマルチブロックEPDM型ポリマーを調製する際の使用に好適なジエンには、4から20個の炭素を含有する、共役または非共役の、直鎖または分岐鎖、環状または多環状のジエンが含まれる。好ましいジエンには、1,4-ペンタジエン、1,4-ヘキサジエン、5-エチリデン-2-ノルボルネン、ジシクロペンタジエン、シクロヘキサジエン、および5-ブチリデン-2-ノルボルネンが含まれる。特に好ましいジエンは、5-エチリデン-2-ノルボルネンである。得られた生成物は、重合の間にインサイチューで作られた、エラストマー性コポリマーセグメントと交互のアイソタクチックホモポリマーセグメントを含み得る。好ましくは、生成物は、プロピレン、1-ブテンまたは4-メチル-1-ペンテンと、1種以上のコモノマー、特にエチレンとのエラストマー性ブロックコポリマーからのみ構成され得る。ジエン含有ポリマーは、ジエン何もないことを含むおよびα-オレフィン何もないことを含むのより多いまたはより少ない量を含む交互のセグメントまたはブロックを含むので、ジエンおよびα-オレフィンの合計量は、その後のポリマー特性の喪失なしに減少させ得る。すなわち、ジエンおよびα-オレフィンのモノマーは、ポリマー全体に均一にまたはランダムにというよりはむしろ、ポリマーの1つのタイプのブロック中に優先的に組み込まれるので、それらは、より効率的に利用され、その後にポリマーの架橋密度はより良く制御され得る。このような架橋性エラストマーおよび硬化生成物は、より高い引張強度、より良い弾性回復を含む、利点に恵まれた特性を有する。ある実施形態において、ブロック複合材料は、10,000から約2,500,000、好ましくは35000から約1,000,000、より好ましくは50,000から約300,000、好ましくは50,000から約200,000の重量平均分子量Mwを有する。ブロック複合材料Cは、その全内容が参照により本明細書に組み込まれる、2009年10月2日に出願された同時係属の米国特許出願第61/248,160号に開示されている。ii結晶性ブロック複合材料ブロック複合材料Cは、結晶性ブロック複合材料であり得る。結晶性ブロック複合材料CBCという用語は、結晶性エチレンベースポリマーCEP、結晶性アルファ-オレフィンベースポリマーCAOP、および結晶性エチレンブロックCEBと結晶性アルファ-オレフィンブロックCAOBとを有するブロックコポリマーを含む新規のポリマーを指し、ここで、ブロックコポリマーのCEBは、ブロック複合材料中のCEPと本質的に同じ組成であり、ブロックコポリマーのCAOBは、ブロック複合材料中のCAOPと本質的に同じ組成である。ブロックコポリマーは、直鎖状または分岐であり得る。より具体的には、それぞれのブロックセグメントのそれぞれは、それぞれのブロックと同様の組成の長鎖分岐を含み得るが、ブロックコポリマーセグメントは、グラフトまたは分岐ブロックを含むこととは対照的に、実質的に直鎖状である。連続法で製造される場合、結晶性ブロック複合材料は、望ましくは1.7から15、好ましくは1.8から5、より好ましくは1.8から3.5、最も好ましくは1.8から2.5のPDIを有する。CAOBは、モノマーが90モルを超える、好ましくは93モルパーセントを超える、より好ましくは95モルパーセントを超える、好ましくは96モルパーセントを超える量で存在する、重合されたアルファオレフィン単位の高度に結晶性のブロックを指す。言い換えれば、CAOB中のコモノマー含有量は、10モルパーセント未満、好ましくは7モルパーセント未満、より好ましくは5モルパーセント未満、最も好ましくは4モル未満である。このようなCAOBは、80°C以上、好ましくは100°C以上、より好ましくは115°C以上、最も好ましくは120°C以上である対応する融点を有する。一部の実施形態において、CAOBは、プロピレン単位のすべてまたは実質的にすべてを含む。他方で、CEBは、コモノマー含有量が、10モル以下、好ましくは0モルと10モルの間、より好ましくは0モルと7モルの間、最も好ましくは0モルと5モルの間である、重合されたエチレン単位のブロックを指す。このようなCEBは、好ましくは75°C以上、より好ましくは90°C以上、および100°C以上である、対応する融点を有する。好ましくは、本開示の結晶性ブロック複合ポリマーは、0.5から94重量のCEP、0.5から94重量のCAOPおよび5から99重量のブロックコポリマーを含む。より好ましくは、結晶性ブロック複合ポリマーは、0.5から79重量のCEP、0.5から79重量のCAOPおよび20から99重量のブロックコポリマー、より好ましくは0.5から49重量のCEP、0.5から49重量のCAOP、および50から99重量のブロックコポリマーを含む。好ましくは、本開示のブロックコポリマーは、5から95重量パーセントの結晶性エチレンブロックCEBおよび95から5パーセントの結晶アルファ-オレフィンブロックCAOBを含む。それらは、10重量から90重量のCEBおよび90重量から10重量のCAOBを含み得る。より好ましくは、ブロックコポリマーは、25から75重量のCEBおよび75から25重量のCAOBを含み、さらにより好ましくは、それらは、30から70のCEBおよび70から30重量のCAOBを含む。一部の実施形態において、本開示のブロック複合材料は、0を超えるが、約0.4未満、または約0.1から約0.3である、以下に定義されるとおりの結晶性ブロック複合材料インデックスCBCIを有する。他の実施形態において、CBCIは、約0.4を超えて、最大約1.0である。さらに、CBCIは、約0.4から約0.7、約0.5から約0.7、または約0.6から約0.9の範囲であり得る。一部の実施形態において、CBCIは、約0.3から約0.9、約0.3から約0.8、または約0.3から約0.7、約0.3から約0.6、約0.3から約0.5、または約0.3から約0.4の範囲である。他の実施形態において、CBCIは、約0.4から約1.0、約0.5から約1.0、または約0.6から約1.0、約0.7から約1.0、約0.8から約1.0、または約0.9から約1.0の範囲である。さらに好ましくは、本開示のこの実施形態の結晶性ブロック複合材料は、1,000から約2,500,000、好ましくは約35000から約1,000,000、より好ましくは50,000から500,000、50,000から約300,000、好ましくは50,000から約200,000の重量平均分子量Mwを有する。結晶性ブロック複合材料および結晶性ブロック複合材料インデックスCBCIの計算は、その全内容が参照により本明細書に組み込まれる、2010年6月21日に出願された同時係属の米国特許出願第61/356,978号に開示されている。ある実施形態において、ブロック複合材料Cは、結晶性アイソタクチックプロピレンホモポリマー、またはiPPCi、エチレン/プロピレンコポリマー、またはEPCii、およびブロックコポリマーCiiiを含む。ブロックコポリマーサブ成分Ciiiは、以下の式1を有するジブロックを含む。EP-iPP1EPという用語は、重合されたエチレンおよびプロピレンのモノマー単位のセグメントを表す。iPPという用語は、アイソタクチックプロピレンホモポリマーのセグメント、または最少<1アタクチックまたはシンジオタクチックの欠陥を有する実質的にアイソタクチックのプロピレンホモポリマーのセグメントを表す。ある実施形態において、ブロック複合材料Cは、20重量を超える、または30重量を超える、または35重量を超えるエチレン含有量を有する。エチレン重量パーセントは、ブロック複合材料Cの全重量に基づく。ある実施形態において、成分Ciiiは、成分Cの全重量に基づいて、15重量超、または20重量超、または25重量超、または30重量超、または50重量超から約80重量までの量で存在する。ある実施形態において、ブロック複合材料成分Cは、0.865から0.90g/cc、または0.897g/ccまでの密度、および/または1から50g/10分のメルトインデックスI2を有する。ある実施形態において、ブロック複合材料Cは、約1、または約2、または約3、または約4、または約5、または約6から、約40、または約35、または約20、または約15、または約13までのメルトインデックスを有する。ある実施形態において、ブロック複合材料Cは、約6、または約7、または約8から、約20、または約19、または約17、または約15、または約13、または約12、または約11までのI10/I2を有する。D.オレフィンベースポリマー本ポリマー組成物は、オレフィンベースポリマーを場合によって含み得る。好適なオレフィンベースポリマーの非限定的な例には、プロピレンベースポリマーおよびエチレンベースポリマーが含まれる。好適なエチレンベースポリマーの非限定的な例には、直鎖状低密度ポリエチレンLLDPE、低密度ポリエチレンLDPE、HDPE、均一に分岐したポリエチレン非限定的な例には、ExxonMobilからEXXACTの商品名下およびMitsuiからTAFMERの商品名下で販売されるポリマーが含まれる、実質的に直鎖状のエチレンポリマー非限定的な例には、TheDowChemicalCompanyからのAFFINTYおよびENGAGEの商品名下で販売されるポリマーが含まれる、官能基化オレフィンベースポリマー、およびそれらの任意の組合せが含まれる。ある実施形態において、オレフィンベースポリマーは、官能基化オレフィンベースポリマーを含み得る。好適な官能基化オレフィンベースポリマーの非限定的な例には、無水マレイン酸グラフトポリエチレン、無水マレイン酸グラフトポリプロピレン、エチレンアクリル酸コポリマー、エチレンメタクリレートコポリマー、およびそれらの任意の組合せが含まれる。E.添加剤本ポリマー組成物は、1種以上の添加剤を場合によって含み得る。開示の目的が損なわれない限り、公知の添加剤がこの樹脂組成物中に取り込まれ得る。このような添加剤の非限定的な例には、核形成剤、酸化防止剤、酸捕捉剤、熱安定剤、光安定剤、紫外線吸収剤、潤滑剤、静電防止剤、顔料、染料、分散剤、抑制剤、中和剤、発泡剤、可塑剤、流動性向上剤、ブロッキング防止剤、スリップ剤、および溶接強度向上剤が含まれる。上述の添加剤は、任意の組合せで用いられてもよく、それぞれ0.0001から10パーセントまたはその中の任意の個々の値もしくは部分範囲の量、または0.001から1.0パーセントの量でそれぞれのポリマー組成物中に含有されてもよい。ポリマー組成物は、本明細書で開示される2つ以上の実施形態を含み得る。2.フィルム本開示は、本ポリマー組成物を含むフィルムを提供する。言い換えれば、本ポリマー組成物は、フィルムに形成され得る。ある実施形態において、フィルムが提供され、これは、A1重量から50重量のプロピレンベースポリマーと、BAおよびBの合計重量に基づいて、少なくとも50重量のエチレン/α-オレフィンポリマーと、C1重量から30重量のブロック複合材料とを含む。フィルムは、オレフィンベースポリマーDおよび/または添加剤Eを場合によって含み得る。成分A~成分Eは、ポリマー組成物について上に開示されたとおりの任意のそれぞれの成分A~成分Eであり得る。ある実施形態において、フィルムは、5重量から50重量の成分A、少なくとも50重量から95重量の成分Bおよび1重量から30重量の成分Cを含有する。重量パーセントは、フィルムの全重量に基づく。フィルムは、以下の表1に示される以下の特性の1つ、一部、またはすべてを示す。低い摩擦係数COFが、処理の促進および/またはより速い包装速度に望ましい。上の表1における摩擦係数は、フィルム同士の摩擦係数である。広いホットタック温度枠が、iより低いシール開始温度、iiレトルト温度120°Cから130°Cでのシール安定性の強化、およびiiiより速い処理速度に有利である。150°Cでの高いホットタック強度は、レトルト用途に有利である。本出願人は、特性の以下の望ましい組合せ、すなわち、低いCOF、広いホットタック温度枠、低いホットタック開始温度、および高温での高いホットタック強度を有するフィルムを発見した。さらに、本フィルムは、望ましい光学特性、すなわち、低いヘイズおよび高い透明度を有する。ある実施形態において、フィルムは、80°C未満、または75°C未満のホットタック開始温度HTITを有する。本フィルムは、単層フィルムであり得る。本ポリマー組成物は、多層フィルムにおいて1つ以上の層に形成され得る。単層/多層フィルムの構造は、ラミネート、押出キャスト/シート、同時押出キャスト/シート、延伸軸方向延伸、二軸延伸、テンター延伸、バブル、ダブルバブル延伸、トラップドバブルtrappedbubble延伸されていても、およびそれらの組合せであってもよい。ある実施形態において、本フィルムは、無架橋crosslinkfreeである。本明細書で使用される場合、フィルムが、ASTMD-2765-84方法Aに従って測定して5未満のゲル含有量を有する場合、フィルムは無架橋である。ある実施形態において、フィルムは、約0.3ミルから約5.0ミル、または約3.5ミルまでの厚さを有する。A多層フィルム本開示は、多層フィルムを提供する。ある実施形態において、多層フィルムが提供され、これは、第一層、第二層、および場合による第三層を含む。第一層は、A1重量から50重量のプロピレンベースインターポリマーと、BAおよびBの合計重量に基づいて、少なくとも50重量のエチレン/α-オレフィンポリマーと、C1重量から30重量のブロック複合材料とを含む。重量パーセントは、第一層の全重量に基づく。成分A、成分Bおよび成分Cは、本ポリマー組成物について開示されるとおりの任意のそれぞれの成分A~成分Cであり得る。第一層は、場合による成分Dおよび成分Eを含み得る。ある実施形態において、第一層の成分Bは、0.91g/cc以下の密度、および/または0.5g/10分から25g/10分のメルトインデックスを有するエチレン/α-オレフィンポリマーである。ある実施形態において、多層フィルムの第一層の成分Cは、iiPPと、iiエチレン/プロピレンコポリマーと、iiiiPP-ブロックおよびエチレン/プロピレン-ブロックを含むジブロックコポリマーとを含む。ブロック組成物Cの密度は、0.87g/cc、または0.875g/ccから、0.915g/cc、または0.92g/ccまでである。ある実施形態において、多層フィルムの第二層は、オレフィンベースポリマーから構成される。好適なオレフィンベースポリマーの非限定的な例には、LLDPE、LDPE、均一に分岐したポリエチレン、SLEP、HDPE、プロピレンベースポリマー、およびそれらの任意の組合せが含まれる。ある実施形態において、第二層は、70重量から99重量のオレフィンベースポリマーおよび30重量から1重量の官能基化オレフィンベースポリマーを含む。好適な官能基化オレフィンベースポリマーの非限定的な例には、無水マレイン酸グラフトポリエチレン、無水マレイン酸グラフトポリプロピレン、エチレンアクリル酸コポリマー、エチレンメタクリレートコポリマー、およびそれらの任意の組合せが含まれる。重量パーセントは、第二層の全重量に基づく。場合による第三層は、ナイロン、ポリエチレンテレフタレートPET、ポリプロピレン、およびそれらの任意の組合せから選択される材料を含む。ある実施形態において、多層フィルムは、3層フィルムである。第一層は、シーラント層本ポリマー組成物を含有するであり、第二層は、コア層オレフィンベースポリマーを含有するであり、第三層は、バッキング層backinglayerナイロン、PET、および/またはポリプロピレンを含有するである。シーラント層は、最内層である。第二層は、コア層である。コア層は、少なくとも2つの他の層間に位置した層である。言い換えれば、コア層は、最内層でも、最外層でもない。バッキング層は、最外層である。ある実施形態において、3層フィルムは、0.3ミル、または0.5ミルから、5ミル、または3ミルまでの厚さを有する。本フィルムは、本明細書で開示される2つ以上の実施形態を含み得る。3.物品本開示は、本ポリマー組成物から形成される少なくとも1つの成分を含む物品を提供する。言い換えれば、本ポリマー組成物は、物品に形成され得る。本ポリマー組成物および/または本フィルムは、いくつかの従来の方法および装置のいずれか1つによって完成された製品に形成され得る。例示的な方法には、限定されるものではないが、押出、カレンダー加工、射出成形、および/または圧縮成形が含まれる。例えば、物品は、射出成形、押出、押出に続いて熱成形、低圧成形、圧縮成形などによって調製され得る。好適な物品の非限定的な例には、押出異形材単層または多層フィルム、フォーム、ウェザーストリップ、ベルト、ホース、ワイヤおよびケーブル外被、チューブ、床仕上げ材、ガスケット、成形品、シート、および押出部品が含まれる。さらなる物品には、自動車部品例えば、ダッシュボードおよびウィンドウシール、コンピュータ部品、建築材料、家庭用品、玩具、履物用部品、印刷用粘着シート、ミルクカートンなどの紙器、サシェ、バッグ、小袋、ソーセージおよび/または肉のラップまたは密封袋、乾燥食品パッケージシリアル、砂糖、小麦粉など、熱成形多層フィルム、熱成形容器、ブリスター包装、ならびに医薬品包装フィルムが含まれる。Aレトルトパウチある実施形態において、物品は、本ポリマー組成物を含む可撓性容器である。図面、最初に図1を参照すると、物品の一形態はレトルトパウチであり、参照番号10によって全体として示され、かつ表示される。本明細書で使用される場合、レトルトパウチは、120°C~135°Cの温度および最大500kPaの圧力に30~80分間曝露後に、気密でシールされたままであり得る可撓性包装である。レトルトパウチ10は、ヒートシール14によってそれぞれの周辺の周りに一緒に接合およびシールされた、多層フィルムの2つのシート12Aおよび12Bを含む。ヒートシール14は、シート12A、シート12Bの全体の共通の周辺に沿って延在し得る。あるいは、ヒートシール14は、シート12A、シート12Bの共通の周辺の一部に沿って延在し得る。貯蔵空間16は、2つのシート12A、12Bと、ヒートシール14内の間の領域によって規定される。貯蔵空間16は、周囲の環境から封じ込められており、レトルトパウチの内容物18、例えば、食材を含む。包装は、2つのシート12A、シート12Bを有すると記述されるが、単一のシートを用い得ることが理解される。単一シートは、それ自体の上に折り畳まれて、2つの層を形成し得る。次いで、内容物が折り重ねられた層の間に置かれた後に3つの未結合の端部がヒートシールされる。レトルトパウチ10のシート12A、シート12Bは、図2に示されるように2層フィルム構造から製造され得る。外層20は、包装内容物18から最も離れている。ある実施形態において、外層は、前に記載したフィルムの第二層に相当する。シーラント層22は、外層20に直ぐに隣接している。シーラント層22または最内層、またはレトルトパウチ内容物接触層は、本ポリマー組成物から構成される。外層20およびシーラント層22は、互いに直接に同時押出され得る。代替として、図2に示されるように、接着層24が外層20をシーラント層22に接着させ得る。対向するシーラント層24の熱および圧力下でのフィルム同士の接触により、ヒートシール14が形成される。ある実施形態において、レトルトパウチ10は、レトルト後に、しわがないか、または実質的にしわがない。ある実施形態において、レトルトパウチ100は、図3に示されるように3層フィルムから作られている。レトルトパウチ100は、レトルトパウチ100が2層フィルムではなく、3層フィルムから作られていることを除いて、レトルトパウチ10と同様である。シーラント層22は、層20と接触する。バッキング層26は、層20と接触する。層間の接触は、直接直接のおよび/または密接な接触または間接フィルム層間に介在する接着層および/または介在する構造であり得る。この配置において、層20前に記載したフィルムの第二層に相当するは、コア層になる。層26は、最外層であり、前に記載したフィルムの第三層に相当する。層22、20、および26の厚さは、同じであっても、異なっていてもよい。ある実施形態において、シーラント層22は、コア層20に同時押出される。バッキング層26は、コア層20に同時押出される。シーラント層22およびバッキング層26は、それぞれ、層20と直接かつ密接に接触している。言い換えれば、シーラント層22とコア層20との間に介在する層は存在しない。同様に、バッキング層26とコア層20との間に介在する層は存在しない。ある実施形態において、レトルトパウチ10またはレトルトパウチ100は、バリヤー層を含む。レトルトパウチ10/100は、著しい劣化なしに、120から135°Cの範囲またはその中の任意の個々の値もしくは部分範囲の最高適用温度に30から90分間耐えるように設計される。レトルトパウチは、食品、調味料、薬および滅菌溶液のような非限定的な品目を保持、保護、または保存するために使用される。レトルトパウチは、枕形状であり得、またはガセットもしくは立っているstandupレトルトパウチであり得る。製袋充填包装において、レトルトパウチは、すべて連続操作で、互いに面接触状態で一緒に運ばれる2つのフィルムから底部および側部のシールを行い、保存しようとする材料を加え、最終シールを形成して、包装される食品または他の物質を封入することによって、列を成して形成される。得られたレトルトパウチは、一般に枕形状のパウチである。あるいは、処理装置は、単一の開口端を有する予め作製されたパウチを用いてもよく、次いで、これは、充填され、充填後に閉じられるかまたはシールされる。この技術は、ガセットレトルトパウチにより良く適する。最終工程において、レトルトパウチおよび内容物は、オーブンを用いてまたはレトルト中で加圧蒸気などによって、通常は加熱されて、内容物を低温殺菌、殺菌、または調理する。レトルトパウチは、本明細書で開示されるとおりの2つ以上の実施形態を含み得る。定義本明細書における元素の周期律表への言及はすべて、CRCPressInc、2003年により刊行されおよび著作権を取得された、thePeriodicTableoftheElementsを指すものとする。また、族単数または族複数への言及はいずれも、族を番号付けるためのIUPAC系を用いてこの元素の周期律表で反映される族単数または族複数に対するものとする。反対に記載される場合、文脈から暗黙的である場合、または当技術分野で慣例的である場合を除き、部およびパーセントのすべては重量に基づく。米国特許実務において、本明細書で参照されるいかなる特許、特許出願、または刊行物の内容も、とりわけ合成技術、定義本明細書で提供されるいかなる定義とも矛盾しない程度におよび当技術分野での一般的知識に関して、それらの全体が参照により本明細書によって組み込まれるまたは、それらの同等の米国版が、参照によりそのように組み込まれる。本明細書で列挙されるいかなる数値範囲も、1単位の刻みで、下方値から上方値のすべての値を含むが、任意の下方値と任意の上方値との間に少なくとも2単位の隔たりがあることを条件とする。一例として、成分の量、または組成的もしくは物理的特性の値、例えば、ブレンド成分の量、軟化温度、メルトインデックスなどが、1と100の間であると記載される場合、個々の値のすべて、例えば、1、2、3など、および部分範囲のすべて、例えば、1から20、55から70、197から100などが、本明細書において明示的に列挙されることが意図される。1未満である値について、1単位は、必要に応じて、0.0001、0.001、0.01または0.1であるとみなされる。これらは、具体的に意図されるものの単なる例であり、列挙される最下限値と最高値の間の数値のすべての可能な組合せが、本出願で明示的に記載されているとみなされるべきである。言い換えれば、本明細書で列挙される任意の数値範囲は、記載範囲内のいかなる値または部分範囲も含む。本明細書で検討されるとおりに、メルトインデックス、メルトフローレート、および他の特性に関して、数値範囲が列挙されている。本明細書で使用される場合、ブレンドまたはポリマーブレンドという用語は、2種以上のポリマーのブレンドである。このようなブレンドは、混和性分子レベルで分離した相でないであっても、なくてもよい。このようなブレンドは相分離されていても、いなくてもよい。このようなブレンドは、透過型電子分光法、光散乱法、x線散乱法、および当技術分野で公知の他の方法から決定して、1つ以上のドメイン配置を含んでいても、含んでいなくてもよい。本明細書で使用される場合、組成物という用語は、その組成物を構成する材料の混合物、ならびに組成物の材料から形成される反応生成物および分解生成物を含む。含むcomprisingという用語、およびその派生語は、本明細書で同じ物が開示されているかどうかにかかわらず、任意のさらなる成分、工程または手順の存在を除外することを意図しない。いかなる疑いも避けるために、含むという用語の使用によって本明細書で特許請求される組成物はすべて、それとは反対に記載されない限り、ポリマーであってもそれ以外でも、任意のさらなる添加剤、アジュバント、または化合物を含み得る。対照的に、から本質的になるconsistingessentiallyofという用語は、実施可能性にとって本質的でないものを除いて、後続の任意の列挙の範囲から、任意の他の成分、工程または手順を除外する。からなるconsistingofという用語は、具体的に線引きまたは列挙されない任意の成分、工程または手順を除外する。またはorという用語は、特に断りのない限り、列挙したメンバーを、個々におよび任意の組合せで指す。本明細書で使用される場合、エチレンベースポリマーという用語は、大部分の重量パーセントの重合されたエチレンモノマーポリマーの重量に基づくを含み、および場合によって、少なくとも1種の重合されたコモノマーを含み得るポリマーである。ホットタック開始温度HTITは、シーリング温度が増加するにつれて、ホットタックが4N/インチに達する温度である。ホットタック温度枠またはデルタTは、ホットタック強度が5N/インチ以上である温度範囲である。オレフィンベースポリマーという用語は、重合された形態で、ポリマーの重量に基づいて、大部分の重量パーセントのオレフィン、例えば、エチレンまたはプロピレンを含有するポリマーである。オレフィンベースポリマーの非限定的な例には、エチレンベースポリマーおよびプロピレンベースポリマーが含まれる。ポリマーという用語は、同じかまたは異なる種類のモノマーを重合させることによって調製される巨大分子の化合物である。ポリマーには、ホモポリマー、コポリマー、ターポリマー、インターポリマーなどが含まれる。インターポリマーという用語は、少なくとも2種類のモノマーまたはコモノマーの重合によって調製されるポリマーを意味する。それには、限定されるものではないが、コポリマーこれは、異なる2種類のモノマーまたはコモノマーから調製されるポリマーを指す、ターポリマーこれは、異なる3種類のモノマーまたはコモノマーから調製されるポリマーを指す、テトラポリマーこれは、異なる4種類のモノマーまたはコモノマーから調製されるポリマーを指すなどが含まれる。本明細書で使用される場合のプロピレンベースポリマーという用語は、大部分の重量パーセントの重合されたプロピレンモノマーそのポリマーの重量に基づいてを含み、および場合によって、少なくとも1種の重合されたコモノマーを含み得るポリマーを指す。試験方法透明度は、ASTMD1746に従って測定される。同時押出フィルムの摩擦係数は、室温23°CでASTMD1894に従って、ブローンフィルムの外側シーラント層に対して移動させる外側シーラント層を有するフィルム間で測定される。一片のフィルムが、水平床上に保持される。別のフィルム片約2.5×3インチのを、平らなフィルム床の表面の上に置かれたスレッドの下側に取り付ける。TMIMonitor/SlipFrictionTester、Model32-06-00を用いて、COFを測定する。引取速度は、1分当たり6インチである。相対運動を開始するのに、および一定運動を維持するのに必要な力を記録し、それぞれ、静および動摩擦係数を得るために用いた。値は、5回の読取りの平均である。結晶化度-示差走査熱量計DSCを用いて、エチレンベースPE試料およびプロピレンベースPP試料の結晶化度を測定する。試料を190°Cの温度で薄いフィルムに押圧する。約5から8mgのフィルム試料を量り取り、DSCパンに入れる。蓋をパン上でクリンプして、密閉雰囲気を確保する。試料パンをDSCセルに入れ、次いで、PEについて180°CPPについて230°Cの温度に約10°C/分の速度で加熱する。試料をこの温度で3分間保持する。次いで、試料をPEについて-60°CPPについて-40°Cに10°C/分の速度で冷却し、その温度で3分間等温に保持する。次に、試料を完全に溶融するまで、10°C/分の速度で加熱する第2の加熱。結晶化度パーセントは、第2の加熱曲線から決定した融解熱Hfを、PEについて292J/gPPについて165J/gの理論的融解熱で除し、この量に100を乗ずることによって計算する例えば、結晶化度=Hf/292J/g×100PEについて。密度は、ASTMD792-08に従って測定する。ヘイズは、ASTMD1003に従って測定する。フィルムのヒートシール強度は、EnepayMAGMAHotTackandHeatSealTestSystemを用いて測定する。フィルムを特定の温度でシールし、室温23°Cに完全に冷却させる。試験片を、試験前に23°Cおよび50相対湿度で最低24時間調整する。ヒートシールを有する試料フィルムを、以下の実施例の項において調製する。ホットタック試験-試料フィルム以下の実施例の項で調製されるを、以下の条件:によって、ASTMF1921、方法Bに基づいて、EnepayMAGMAHotTackandHeatSealTestSystemEnepayCorporation、Raleigh、NCから入手できるを用いて測定する。ホットタックデータは、10°C温度刻みで収集する。メルトフローレートMFRは、2.16kg重で230°CにおいてASTMD1238試験法に従って測定する。メルトインデックスMIは、2.16kg重で190°CにおいてASTMD1238試験法に従って測定する。ポリマー試料の溶融温度Tmは、示差走査熱量計DSCによって測定する。試料を190°Cの温度で薄いフィルムに押圧する。約5から8mgのフィルム試料を量り取り、DSCパンに入れる。蓋をパン上でクリンプし、密閉雰囲気を確保する。試料パンをDSCセルに入れ、次いで、PEについて180°CPPについて230°Cの温度に、約10°C/分の速度で加熱する。試料をこの温度で3分間保持する。次いで、試料をPEについて-60°CPPについて-40°Cに10°C/分の速度で冷却し、その温度で3分間等温に保持する。次に、試料を、完全に溶融するまで、10°C/分の速度で加熱する第2の加熱。物質の融点は、その材料が固体状態から液体状態に変化する温度である。ポリマーの融点は、融解熱が最大に達する温度と本明細書では定義される。一例としておよび限定によってではなく、本開示の実施例がこれから提供される。1.ポリマー組成ブロック複合材料、成分Cは、その全内容が参照により本明細書に組み込まれる、2009年10月2日に出願された同時係属の米国特許出願第61/248,160号の82~91頁に記載されたとおりに調製する。ブロック複合材料の実施例02、実施例03および実施例14の生成のための重合条件を、以下の表3A~表3Dに示す。得られたブロック複合材料02、03および14の物理的特性を、表4に示す。触媒系は、触媒[[rel-2’,2’’’-[1R,2R-1,2-シクロヘキサンジイルビスメチレンオキシ-κO]ビス[3-9H-カルバゾール-9-イル-5-メチル[1,1’-ビフェニル]-2-オラト-κO]]2-]ジメチル-ハフニウム、ならびにUSP5,919,9883、実施例2に実質的に開示されたとおりに、長鎖トリアルキルアミン[Armeen商標M2HTAkzo-Nobel,Inc.から入手できる]、HClおよびLi[BC6F44]の反応によって調製される、テトラキスペンタフルオロフェニルボレートのメチルジC14~18アルキルアンモニウム塩の混合物である共触媒を含み、BoulderScientificから購入し、さらに精製することなく用いる。触媒系は、CSAジエチル亜鉛またはDEZおよび変性メチルアルモキサンMMAOも含み、AkzoNobelから購入し、さらに精製することなく用いる。重合反応のための溶媒は、ShellChemicalCompanyから入手できる炭化水素混合物SBP100/140であり、使用前に13-Xモレキュラーシーブの床を通して精製される。それぞれのブロック複合材料の実施例02、実施例03、および実施例14は、i結晶性アイソタクチックプロピレンホモポリマーiPP、iiエチレン/プロピレンポリマーEP、およびiiiiPPブロックと、EPブロックとから構成されるブロックコポリマージブロックを含む。表4は、ブロック複合材料の実施例02、実施例03、および実施例14の分析概要を示す。特に断らない限り、表4中の特性は、ブロック複合材料Cについてのものである。2.フィルム成分A、成分B、および成分Cを、押出機のフィードホッパー中に加える前に乾燥ブレンドする。Aプロピレン/α-オレフィンインターポリマー、BエチレンベースポリマーおよびCブロック複合材料から構成されるポリマー組成物を、フィルム構造物に同時押出する。3層同時押出フィルムを、3つの押出機を有するColinExtrusionBlownFilmLineを用いて製作する。フィルム製作条件は、以下の表5に示す。NylonUltramidC33L01をバッキング層として用いるバブルの内側で。90重量のATTANE4201theDowChemicalCompanyから入手できる、商用グレードの超低密度エチレン/オクテンコポリマーと、10重量のAMPLIFYGR205TheDowChemicalCompanyから入手できる、無水マレイン酸-グラフトポリマーHDPEとのブレンドを、コア層として用いる。シーラント層の組成およびそれぞれの3層フィルムの特性を、表6に示す。シール層の成分を、以下の表5Aに示す。ホットタック温度枠特定のフィルム構造に関して、本ポリマー組成物で作製した同時押出フィルムは、滞留時間1.0秒および冷却時間0.1秒で、ASTMF1921、方法Bに基づいて、少なくとも約40°C、または少なくとも約45°C、または少なくとも約50°Cの温度範囲にわたって5N/インチ超のホットタックを示す表6。ホットタック温度枠データは、図6に示す。ホットタック開始温度HTITシーラント層において本ポリマー組成物を用いて作製した同時押出フィルムは、比較試料に比べて、同等またはより低いホットタック開始温度を示す。一般に、より低いホットタック開始温度が、包装操作の処理および生産速度の改善に望ましい。シーラント層に本ポリマー組成物を含む同時押出フィルムは、シーラント層にSLEPを含むフィルムのものよりも低いHTITを示す。HTITデータは、表6に記載し、図7に示す。摩擦係数COF一般に、より低いCOFが、処理の向上および/またはより速い包装速度に望ましい。COFデータは、表6および図9に示す。本ポリマー組成物で作製したシーラント層を有する同時押出フィルムは、SLEPおよびポリプロピレンベースポリマーで作製した比較試料と比べて、より低いCOFを示す。高温でのホットタック強度本実施例の別の非常に有用な態様は、高温、例えば、150°Cでのそれらのホットタック強度である。高温でのより高いホットタック強度は、レトルト用途における使用のための、水を沸騰させるまたは他の加熱機構を介した滅菌などの高温での内容物の包装および/または処理を可能にする。図10および表6に示すように、150°Cでの本実施例のホットタック値は、対応する比較試料のものよりも高い。光学特性本実施例は、表6および図11に示すように、非常に良好な光学特性を示す。比較試料および本実施例のシーラントを含むフィルムの透明度値は、すべて90を超える。本開示は、本明細書に含まれる実施形態および例証に限定されないが、以下の特許請求の範囲内に入るように、実施形態の部分および異なる実施形態の要素の組合せを含むそれらの実施形態の変更形態を含むことが特に意図される。"